(57)【要約】【課題】本発明は、炭素繊維強化複合積層シートについて、加工コスト、加工品質、及び、労働環境を改善し、かつ、加工された炭素繊維強化複合積層シートの信頼性に優れた炭素繊維強化複合積層シートのレーザー加工方法及びレーザー加工された炭素繊維強化複合積層シートを提供することを目的としている。【解決手段】本発明は、炭素繊維強化複合積層シートのフレキシブルボードの最表面に炭酸ガスレーザーの焦点を合わせて炭酸ガスレーザーを照射し、切断又は穴開けすることを特徴とする炭素繊維強化複合積層シートのレーザー加工方法及びこの方法によって加工されたことを特徴とする炭素繊維強化複合積層シートである。【選択図】図２
2019000904.tif 000002
【特許請求の範囲】
【請求項１】
エポキシ系樹脂で含浸された炭素繊維シートを、セメントと有機繊維とを主原料とするフレキシブルボード二枚で挟着して一体成形された炭素繊維強化複合積層シート、又は、前記炭素繊維シートを前記フレキシブルボード一枚と接着して一体成形された炭素繊維強化複合積層シートの炭酸ガスレーザーを用いた加工において、前記炭酸ガスレーザーの焦点を前記フレキシブルボードに合わせて前記炭酸ガスレーザーを照射し、切断又は穴開けすることを特徴とする炭素繊維強化複合積層シートのレーザー加工方法。
【請求項２】
前記炭酸ガスレーザーの発振形態が、ノーマルパルス発振で、パルス幅が５〜１０μｓであることを特徴とする請求項１に記載のレーザー加工方法。
【請求項３】
前記炭酸ガスレーザーの出力が３００〜５００Ｗであることを特徴とする請求項２に記載のレーザー加工方法。
【請求項４】
前記炭酸ガスレーザーの繰り返し駆動周波数が５０，０００〜１００，０００Ｈｚであることを特徴とする請求項２又は３に記載のレーザー加工方法。
【請求項５】
前記炭酸ガスレーザーのスポット径が５０〜３００μｍであることを特徴とする請求項２〜４のいずれか一項に記載のレーザー加工方法。
【請求項６】
前記炭酸ガスレーザーのプロッタスピードが、５０〜１００ｃｍ／ｍｉｎであることを特徴とする請求項２〜５のいずれか一項に記載のレーザー加工方法。
【請求項７】
請求項１〜６に記載のレーザー加工方法で切断又は穴開けされたことを特徴とする炭素繊維強化複合積層シート。
【発明の詳細な説明】
【技術分野】
【０００１】
本発明は、炭素繊維強化複合積層シートの炭酸ガスレーザーを用いたレーザー加工方法、及び、この方法で加工された炭素繊維強化複合積層シートに関する。更に詳しくは、樹脂で含浸された炭素繊維シートを二枚のフレキシブルボードで挟着して一体成形した炭素繊維強化複合積層シート、あるいは、樹脂で含浸された炭素繊維シートと一枚のフレキシブルボードとを接着して一体成形した炭素繊維強化複合積層シートを、炭酸ガスレーザーを用いて切断又は穴開けするレーザー加工方法、及び、この方法で加工された炭素繊維強化複合積層シートに関する。
【背景技術】
【０００２】
既設コンクリート構造物の材料的・構造的要因による経年劣化は、ひび割れが発生した内部の鉄筋の腐食や断面欠損等を生じ、その構造耐力が低下するため、状態に応じた補強が施される必要があり、様々な補強方法が開発されてきた（特許文献１）。例えば、鋼板巻き工法、炭素繊維シート巻き工法、コンクリート増し厚工法等が挙げられる。
【０００３】
鋼板巻き工法は、既設コンクリート構造物の外側に鋼板を設置し、既設コンクリート構造物と鋼板の間隙にセメント系高強度無収縮モルタルを充填し一体化する工法である。また、炭素繊維シート巻き工法は、既設コンクリート構造物の表面を平滑にした後、炭素繊維シートをエポキシ樹脂で貼着する工法である。そして、コンクリート増し厚工法は、既設コンクリート構造物の表面を平滑にした後、既設コンクリート構造物表面に型枠を配置し、既設コンクリート構造物と型枠の間隙に鉄筋とコンクリートとを打設し一体化する工法である。
【０００４】
しかしながら、これらの補強方法には、それぞれ、次のような問題がある。鋼板巻き工法では、重くて錆び易い鋼板を用いるため、施工性が悪く、防錆対策が必要であり、５年程度のメンテナンスが必要である上、施工時の鋼板同士の溶接における火気対策も必要である。しかも、溶接による品質のバラツキが懸念されるという問題もある。また、炭素繊維シート巻き工法では、既設コンクリート構造物表面の下地処理を入念に実施しないと、施工後に炭素繊維シートが剥離する危険性が高いという問題がある。そして、コンクリート増し厚工法では、既設コンクリート構造物の外側に厚い鉄筋コンクリートを打設するため、構造物が重くなり、既設コンクリート構造物の基礎の補強が必要であると共に、既設コンクリート構造物とその外周の鉄筋コンクリートとの間にセメントの水和熱による熱応力が生起し、施工後にひび割れが発生するという問題がある。
【０００５】
そこで、これらの補強方法の問題を解決する方法であって、所望の構造耐力を確保し、錆の発生や剥離等がなく、施工後においても良好な品質を保持できると共に、施工性に優れた既設コンクリート構造物の補強方法が開発されている。
【０００６】
この既設コンクリート構造物の補強方法は、図１に示すように、炭素繊維強化複合積層シートＡを用いることに特徴があり、二種類に大別される。一つは、樹脂で含浸された炭素繊維シート２が、二枚のフレキシブルボード１によって挟着された炭素繊維強化複合積層シートＡ−１であり、一つは、樹脂で含浸された炭素繊維シート２とフレキシブルボード１とが接着された炭素繊維強化複合積層シートＡ−２である。ここで、接着剤層３は、含浸する樹脂と共用することも、又、含浸する樹脂と異なる接着剤とすることもある。
【０００７】
フレキシブルボード１は、セメントと有機繊維（パルプ）とを主原料としていることに特徴があり、これらを用いて抄造、高圧プレス成型した後、高温高圧蒸気養生した製品である。ＪＩＳ  Ａ  ５４３０に定められた繊維強化セメント板の中でも、高い強度と靭性を有する耐衝撃性に優れた、最高グレードの難燃性スレートボードであり、他のスレートボードと比較すると比重も大きい。
【０００８】
炭素繊維シート２は、ポリアクリルニトリル系、ピッチ系、レーヨン系の炭素繊維を、単一に配向、積層した１方向シート、又は、単一配向シートをクロス状に積層した２方向シート等の炭素繊維のシートにエポキシ系樹脂を含浸させたもので、その硬化物は、いわゆる、ＣＦＲＰ（Ｃａｒｂｏｎ  Ｆｉｂｅｒ  Ｒｅｉｎｆｏｒｃｅｄ  Ｐｌａｓｔｉｃ）といわれるものである。この硬化物は、鉄と比較して、比重は約１／４にもかかわらず、引張り強度は約５〜６倍もあり、薄膜で鉄筋コンクリートと同等以上の構造耐力を発揮する。
【０００９】
そして、炭素繊維強化複合積層シートＡ−１は、用途に応じた目付量（単位面積当たりの炭素繊維の重量）及び配向形態の炭素の繊維シートを所定の枚数を所定の方向に重畳させ、フレキシブルボード１に積層し、エポキシ樹脂系接着剤等で含浸した後、炭素繊維シート２をもう一枚のフレキシブルボード１で挟着させて硬化させ、接合一体化される。あるいは、上記炭素繊維のシートにエポキシ系樹脂等を含浸させて硬化又は半硬化させた炭素繊維シート２を、エポキシ樹脂系、酢酸ビニル樹脂系、ＥＶＡ（エチレン−酢酸ビニル共重合体）樹脂系、アクリル樹脂系、クロロプレンゴムやスチレン・ブタジエンゴム等のゴム系、セメント系、石膏系等の接着剤で二枚のフレキシブルボード１と挟着させ、強固に接合一体化される。一方、炭素繊維強化複合積層シートＡ−２は、炭素の繊維シートを同様に重畳させ、上記フレキシブルボード１に積層し、エポキシ樹脂系接着剤等で含浸した後硬化させ、接合一体化される。あるいは、上記炭素繊維のシートにエポキシ系樹脂等を含浸させて硬化又は半硬化させた炭素繊維シート２を、上記接着剤でフレキシブルボード１と接着させて強固に接合一体化される。しかし、便宜上、図１の炭素繊維強化複合積層シートＡの接着剤層３は、含浸する樹脂の場合と含浸する樹脂と同一又は異なる接着剤の場合があるが、区別して描いていない。
【００１０】
このような炭素繊維強化複合積層シートＡを用いた既設コンクリート構造物の補強は、主として、充填剤を用いる方法、接着剤を用いる方法、及び、充填剤又は接着剤とアンカーボルトを併用する方法がある。充填剤を用いる方法は、既設コンクリート構造物表面から１０〜１５ｍｍの間隔を設けて炭素繊維強化複合積層シートＡを配置し、両者の間隙に、超早強セメント、膨張材、高性能減水剤を主原料として混合した充填剤、あるいは、エポキシ樹脂系、ＥＶＡ樹脂系、酢酸ビニル樹脂系、ゴム系、シリコーン系等の高分子材料を主原料とした充填剤等を埋入して両者を一体化する方法である。接着剤を用いる方法は、炭素繊維強化複合積層シートＡの片側面にエポキシ樹脂系等の接着剤を塗布し、炭素繊維強化複合積層シートＡと既設コンクリート構造物とを一体化する方法である。また、充填剤材又は接着剤とアンカーボルトを併用する方法は、既設コンクリート構造物に、充填剤又は接着剤により接合された炭素繊維強化複合積層シートＡ側から所定数のアンカーボルトを挿通して一体化する方法である。
【００１１】
このように、炭素繊維強化複合積層シートＡを用いて既設コンクリート構造物を補強するには、炭素繊維強化複合積層シートＡは、補強部の大きさや形状等に応じて、また、アンカーボルトの大きさや形状等に応じて成形加工される必要がある。しかし、炭素繊維強化複合積層シートＡの構成から分かるように、射出成形等の樹脂加工方法とは異なり、炭素繊維強化複合積層シートＡを製造する時点で、大きさや形状等を制御することはできず、予め比較的大面積の炭素繊維強化複合積層シートＡを製造した後、切断や穴開け等の加工を施さざるを得ない。
【００１２】
従来、このようなＣＦＲＰ及びＣＦＲＰを含む材料は、超硬チップ又はダイヤモンド等がろう付けされた工具による機械加工、例えば、ランニングソーやルーターを用いた機械加工、あるいは、ウォータージェットに研磨材微粒子を混入させたアブレッシブジェット加工等によって切断又は穴開けが行われてきた。
【００１３】
しかし、ＣＦＲＰは、剛性に優れた疎水性の炭素繊維の織物が、それと比較すれば、粘弾性を有し、親水性である樹脂に包埋されており、力学的性質及び化学的性質の異なる材料が、積層化、複合化された材料である。そのため、薄膜で鉄筋コンクリートと同等以上の構造耐力を有するが、その機械加工やウォータージェット加工には、様々な問題点がある（特許文献２〜６）。
【００１４】
第一に、加工断面における織物を構成する炭素繊維のほぐれやバリが発生し、曲線の切断や穴開けを精度よく行うことが困難であるという加工品質の問題がある。第二に、超硬チップ又はダイヤモンド等がろう付けされた工具の摩耗が激しく、加工速度が遅く、加工費が高価になるという問題がある。第三に、加工時における炭素繊維の飛散が人体に悪影響を及ぼすという労働環境の問題もある。
【００１５】
第一の問題は、主として炭素繊維の剛性に起因し、第二及び第三の問題は、複合材料が本質的に有する異種材料間の相互作用の不足に起因している。
【００１６】
この異種材料の相互作用の不足は、ＣＦＲＰが、古くから水の接触角が約９０°で、疎水性であることが知られているグラファイトを成分とする疎水性の炭素の繊維シート（非特許文献１）に、水酸基を数多く有し、水の接触角が約６０°で、親水性であることが知られているエポキシ樹脂（特許文献７）を含浸した複合材料であることに基づいて生じる。そのため、炭素繊維には、炭素繊維の収束性を改善させ、エポキシ樹脂との接着性を向上させるため、サイジング剤の塗布（非特許文献２及び３）やプラズマ処理（非特許文献１）等が施されているが、機械加工やジェット加工では両者の界面破壊が生じやすいため、上記加工品質及び労働環境の問題が生じてきた。
【００１７】
そこで、ＣＦＲＰ及びＣＦＲＰを含む材料の加工は、機械加工やジェット加工に代わり、レーザー加工の検討が積極的に進められている（特許文献２〜６）。
【００１８】
しかしながら、レーザー加工によるＣＦＲＰ及びＣＦＲＰを含む材料の加工においても次のような問題がある。従来からよく使用されている炭酸ガスレーザー等のような赤外線レーザーを用いたレーザー加工は、これまではパルス幅がミリ秒以上である場合が一般的で、材料に吸収されたレーザー光が熱に変換され、その熱エネルギーによる溶融加工を行う熱加工となるため、材料に与える熱損傷が大きい上、炭素繊維が熱伝導の経路の役割を果たし、加工部周辺への熱損傷を拡大させる（特許文献６）。従って、エポキシ樹脂の炭化、加工された材料のＣＦＲＰ層間の剥離、炭素繊維とエポキシ樹脂との剥離、及び、それらの領域の拡大によって、品質の良い加工が行えないばかりか（特許文献２）、加工された材料の力学的特性を低下させることになる（非特許文献４）。例えば、パルス幅がマイクロ秒オーダーの炭酸ガスレーザーで切断されたＣＦＲＰの力学的特性が、機械加工の一種であるミリング加工で切断されたＣＦＲＰよりも劣っていることが報告されている（非特許文献４）。
【００１９】
そこで、ナノ秒、ピコ秒、あるいは、フェムト秒の超短パルスのレーザー光を用いた加工が、ＣＦＲＰ等の複合材料や金属の加工法として注目を浴びており、様々な超短パルスのレーザー光を用いた加工法が検討されている（特許文献３〜５）。これは、超短パルスのレーザー光は、ピーク出力及びエネルギー密度が大きく、熱の伝導時間よりもパルスの時間幅が短いので、材料に照射されると、その照射点近傍だけが瞬時に８０００℃以上に加熱され、溶融、分解、蒸発が生じ、加工部周辺への熱伝達はほとんどなく、熱損傷を拡大することがない非熱加工、すなわち、アブレーション加工を施すことができると言われているためである。
【００２０】
しかしながら、アブレーション加工の場合、加工コストの問題がある。アブレーション加工で用いられる超短パルスレーザーは、炭酸ガスレーザーよりも波長が短い固体レーザー等が用いられ、ピーク出力及びエネルギー密度は大きいが、平均出力が炭酸ガスレーザー等よりも小さいため、超短パルスレーザーを用いるアブレーション加工の方が、炭酸ガスレーザーを用いた熱加工よりも装置価格が高価になる（非特許文献５）。また、加工作業時間（タクトタイム）についても、超短パルスレーザーを用いるアブレーション加工の方が、炭酸ガスレーザーを用いた熱加工よりも長くなり、加工コストを高める要因となる。この解決策として、単純にアブレーション加工におけるタクトタイムを向上させると、熱加工と同様の熱損傷が生じることになり、レーザー加工のタクトタイムについては、解決困難な矛盾がある（非特許文献６）。このように、レーザー加工のコストは、品質と比例して、超短パルスレーザー＞固体レーザー＞赤外線レーザーという順に高くなるという問題がある（非特許文献６及び７）。
【００２１】
更に、レーザー光と材料とのマッチングという問題もある。レーザー光による切断や穴開け等の加工は、上述したように、基本的に材料に吸収されたレーザー光が熱に変換されて、溶融、分解、蒸発というプロセスを経て行われるが、材料により吸光特性、すなわち、材料の吸収する波長領域が異なるため、材料がよく吸収する波長のレーザー光を選択する必要がある（非特許文献７）。特に、炭酸ガスレーザー等を用いた熱加工は、レーザー光の吸収率は低いが、照射されるレーザー光の総エネルギーが多いのに対し、超短パルスレーザーを用いたアブレーション加工は、ピーク出力及びエネルギー密度は大きいが、照射されるレーザーの総エネルギーが少ないため、材料の吸光特性に合致した波長のレーザー光が必要である。従って、ＣＦＲＰ等の様々な異種材料からなる複合材料は、その成分によって吸光特性が異なるため、材料に応じた波長のレーザー光を用いたアブレーション加工を行わなければならない。
【００２２】
しかしながら、良好な結果が得られている超短パルスレーザーを用いたＣＦＲＰ等の複合材料の加工に関する報告は、レーザー照射条件だけに焦点が絞られており、使用された複合材料の成分が不明瞭で、成分や構成等が多種多様な複合材料に関する検討が行われていないと考えられる（特許文献３〜５、並びに、非特許文献８及び９）。
【００２３】
従って、複合材料に関するレーザー加工技術は、加工品質と加工コストの両立が困難である上、あらゆる複合材料に万能なレーザー加工技術が確立されていないと考えられる。
【００２４】
このような状況において、上述した既設コンクリート構造物の補強材料として使用する、炭素繊維強化複合積層シートＡは、従来、機械加工によって切断及び穴開け等が行われてきた。これは、炭素繊維強化複合積層シートＡは、炭素繊維のシートにエポキシ系樹脂を含浸させた複数の炭素繊維シート２と、セメントと有機繊維（パルプ）とを主原料としているフレキシブルボード１とをエポキシ樹脂系接着剤３で強固に接合一体化された構成であって、材料及び構造共にＣＦＲＰよりも一層複雑である上、既設コンクリート構造物の補強材料として使用する炭素繊維強化複合積層シートＡは、材料信頼性の問題が最も重要な要素であることに起因しており、未だ実績のある機械加工に頼っているのが現状である。しかし、加工品質、加工コスト、及び、労働環境の問題からレーザーによる加工が求められている。
【先行技術文献】
【特許文献】
【００２５】
【特許文献１】特開２００１−１５９２１３号公報
【特許文献２】特開平０６−１４２９６１号公報
【特許文献３】特開２０１０−２４７２０６号公報
【特許文献４】特開２０１５−０００４３４号公報
【特許文献５】特開２０１５−０４７６３８号公報
【特許文献６】特開２０１６−１０７５７４号公報
【特許文献７】特開２０１６−０６０８８０号公報
【非特許文献】
【００２６】
【非特許文献１】大手丈夫、加藤正明、大谷杉郎、小島昭、「ラジオ波放電プラズマを用いたガラス状カーボンの表面改質」、炭素、１９８９（Ｎｏ．１４０）、ｐｐ．２６８−２７４
【非特許文献２】佐伯孝，藤江幸一，大門裕之，環境科学会誌，「炭素繊維および炭素繊維強化樹脂への水熱反応の適用」，２７（２），ｐｐ．８４−９２（２０１４）
【非特許文献３】辻岡則夫，前川善一郎，濱田泰似，北條正樹，「炭素繊維表面酸化処理およびサイジング剤処理の界面接着への影響」，材料（Ｊ．Ｓｏｃ．Ｍａｔ．Ｓｃｉ．Ｊａｐａｎ）、Ｖｏｌ．４６，Ｎｏ．２，ｐｐ．１６３−１６９，Ｆｅｂ．１９９７
【非特許文献４】原田祥久、「切断加工技術の開発−ＣＦＲＰレーザ加工技術と損傷評価」，レーザ加工学会誌，Ｖｏｌ．２３，Ｎｏ．１（２０１６）ｐｐ．２５−３２
【非特許文献５】Ｌａｓｅｒ  Ａｇｅｎｃｙ  ホームページ，ｈｔｔｐ：／／ｗｗｗ．ｌａｓｅｒ−ａｃ．ｃｏｍ／ｂａｓｉｃ／０２＿０１．ｐｈｐ，「熱加工と非熱加工」
【非特許文献６】Ｌａｓｅｒ  Ａｇｅｎｃｙ  ホームページ，ｈｔｔｐ：／／ｗｗｗ．ｌａｓｅｒ−ａｃ．ｃｏｍ／ｂａｓｉｃ／０２＿０２．ｐｈｐ，「非熱加工におけるレーザ発振器選定のポイント」
【非特許文献７】Ｌａｓｅｒ  Ａｇｅｎｃｙ  ホームページ，ｈｔｔｐ：／／ｗｗｗ．ｌａｓｅｒ−ａｃ．ｃｏｍ／ｂａｓｉｃ／０１＿０１．ｐｈｐ，「レーザー光と材料の関係」
【非特許文献８】井上裕喜，沓名宗春，「ＣＦＲＰ複合材料の超短パルスレーザー加工」，日本レーザー学会研究会報告，３９３,ｐｐ．２１−２５，２００９−１０−１４
【非特許文献９】園家啓嗣，レザ  イクラム，石田和義，「フェムト秒レーザーによる炭素系複合材料の精密切断加工」，表面技術，Ｖｏｌ．６４，Ｎｏ．２，２０１３，ｐｐ．１２７−１３２
【発明の概要】
【発明が解決しようとする課題】
【００２７】
従来、既設コンクリート構造物の補強材料として使用する、エポキシ樹脂で含浸された炭素繊維シートを二枚のフレキシブルボードで挟着して一体成形した炭素繊維強化複合積層シート、あるいは、エポキシ樹脂で含浸された炭素繊維シートと一枚のフレキシブルボードとを接着して一体成形した炭素繊維強化複合積層シートは、実績のあるランニングソーやルーター等の機械加工によって切断、穴開け等の加工が施されてきた。
【００２８】
しかし、第一に、加工断面における織物を構成する炭素繊維のほぐれやバリが発生し、曲線の切断や穴開けを精度よく行うことが困難であるという加工品質の問題がある。第二に、超硬チップ又はダイヤモンド等がろう付けされた工具の摩耗が激しく、加工速度が遅いという加工コストの問題がある。第三に、加工時における炭素繊維の飛散が人体に悪影響を及ぼすという労働環境の問題もある。
【００２９】
一方、複合材料へのレーザー加工技術の適用は、最近、ＣＦＲＰを中心にようやく着手され、信頼性という観点からの損傷評価技術の確立が求められているところである（非特許文献５）。特に、既設コンクリート構造物の補強材料として使用される炭素繊維強化複合積層シートは、信頼性が最も重要な要素であるため、実績のある機械加工が採用されており、補強材料の力学的特性に悪影響を及ぼす可能性がある炭酸ガスレーザーを用いた加工は未だ検討されていない。
【００３０】
また、このような炭酸ガスレーザーを用いた加工の熱損傷の問題を解決する、超短パルスのレーザー加工は、装置が高価で、タクトタイムが長いという加工コストの問題がある上、炭素繊維強化複合積層シートの加工に適用されたことがなく、信頼性の問題を完全に払拭するものでもない。
【００３１】
本発明は、既設コンクリート構造物の補強材料として使用する炭素繊維強化複合積層シートについて、上記種々の問題を解決した、加工品質、加工コスト、及び、労働環境を改善し、かつ、加工された炭素繊維強化複合積層シートの信頼性に優れた炭素繊維強化複合積層シートを提供することができるレーザー加工方法及びその方法で加工された炭素繊維強化複合積層シートを提供することを目的としている。
【課題を解決するための手段】
【００３２】
本発明者らは、既設コンクリート構造物の補強材料として使用する、エポキシ系樹脂で含浸された炭素繊維シートをセメントと有機繊維（パルプ）とを主原料とする二枚のフレキシブルボードで一体成形した炭素繊維強化複合積層シートを炭酸ガスレーザーで切断した引張強度試験片の力学的特性が、同じ炭素繊維強化複合積層シートをランニングソーで切断した引張強度試験片の力学的特性よりも優れていることを見出し、本発明の完成に至った。
【００３３】
すなわち、本発明は、既設コンクリート構造物の補強材料として使用する、エポキシ樹脂で含浸された炭素繊維シートを二枚のフレキシブルボードで挟着して一体成形した炭素繊維強化複合積層シート、あるいは、エポキシ樹脂で含浸された炭素繊維シートと一枚のフレキシブルボードとを接着して一体成形した炭素繊維強化複合積層シートの炭酸ガスレーザーを用いた加工において、フレキシブルボードに炭酸ガスレーザーの焦点を合わせて炭酸ガスレーザーを照射し、切断又は穴開けすることを特徴とする炭素繊維強化複合積層シートのレーザー加工方法である。より好ましくは、フレキシブルボード最表面に炭酸ガスレーザーの焦点を合わせて炭酸ガスレーザーを照射し、切断又は穴開けすることを特徴とする炭素繊維強化複合積層シートのレーザー加工方法である。
【００３４】
また、本発明は、上記レーザー加工方法で切断又は穴開けされたことを特徴とする力学的特性に優れた炭素繊維強化複合積層シートである。
【００３５】
本発明で切断又は穴開けされる炭素繊維強化複合積層シートは、図１の炭素繊維強化複合積層シートＡ−１に示すように、エポキシ系樹脂等で含浸された炭素繊維シート２が、含浸するエポキシ系樹脂等を接着剤層３として形成され二枚のフレキシブルボード１によって挟着されている構成、あるいは、エポキシ系樹脂等で含浸され硬化又は半硬化した炭素繊維シート２が、含浸するエポキシ系樹脂と同一又は異なる接着剤が接着剤層３を形成して二枚のフレキシブルボード１によって挟着されている構成のいずれであってもよい。また、本発明で切断又は穴開けされる炭素繊維強化複合積層シートは、図１の炭素繊維強化複合積層シートＡ−２に示すように、エポキシ系樹脂等で含浸された炭素繊維シート２が、含浸するエポキシ系樹脂等を接着剤層３として形成され一枚のフレキシブルボード１と接着されている構成、あるいは、エポキシ系樹脂等で含浸され硬化又は半硬化した炭素繊維シート２が、含浸するエポキシ系樹脂と同一又は異なる接着剤が接着剤層３を形成して一枚のフレキシブルボード１と接着されている構成のいずれであってもよい。
【００３６】
フレキシブルボード１は、セメントと有機繊維（パルプ）とを主原料とし、これらを用いて抄造、高圧プレス成型した後、高温高圧蒸気養生した製品である。ＪＩＳ  Ａ  ５４３０に定められた繊維強化セメント板の中でも、高い強度と靭性を有する耐衝撃性に優れた、他のスレートボードと比較すると比重が約１．６と大きく、最高グレードの難燃性スレートボードであるものが好ましい。特に、原料として、普通ポルトランドセメント３５〜４５質量％、ケイ酸質原料３０〜４０質量％、有機繊維５〜８質量％、及び、無機質混和材１５〜２０質量％を含むフレキシブルボードがより好ましく、アイカテック建材（株）製フレキシブルボードＮ、（株）ノザワ製フレキシブルシートＮ、（株）エーアンドエーマテリアル製セルフレックス、チヨダセラ（株）製チヨダセラフレキ（フレキシブルボードＮＭ−２６９４）等を用いることができる。
【００３７】
炭素繊維シート２は、炭素繊維の素線（フィラメント）をより集めた紐状のストランドを、単一方向に配向、積層した１方向シート、又は、単一配向シートをクロス状に積層した２方向シート等の炭素繊維のシートにエポキシ系樹脂等を含浸させたものが好ましく用いられる。
【００３８】
炭素繊維のフィラメントは、ポリアクリルニトリル系、ピッチ系、及び、レーヨン系、いずれの炭素繊維を用いることができるが、含浸するエポキシ系樹脂との接着力を向上させるサイジング処理やプラズマ処理等が施されたものが好ましい。特に、炭素繊維としてはポリアクリルニトリル系が好ましく、サイジング処理は、サイジング剤として、低分子エポキシ系樹脂や低分子ビニルエステル系樹脂を用いたものが好ましい。
【００３９】
また、炭素繊維のシートの形状を保持するため、炭素繊維のストランドに対して直交するようにガラス繊維等を織り込んだ織物とするクロスタイプと、シートの両面に直交したガラス繊維等を融着させて両面メッシュとするタイプがあり、限定されるものではない。そして、炭素繊維のシートの目付量は、２００〜１８００ｇ／ｍ２のものが用いられるが、好ましくは、２００〜１２００ｇ／ｍ２、より好ましくは、２００〜６００ｇ／ｍ２のものが用いられる。代表的なエポキシ系樹脂等を含浸する前の炭素繊維のシートとしては、前田工繊（株）製ＦＦシート、東レ(株)製トレカ（登録商標）クロス、新日鉄住金マテリアルズ（株）コンポジット製ＦＯＲＣＡトウシートＦＴＳ−Ｃシリーズ、三菱ケミカルインフラテック（株）製リペラーク（登録商標）ＭＲＫシリーズ、三菱ケミカル（株）製パロフィル（登録商標）炭素繊維クロス等を用いることができる。
【００４０】
上記炭素繊維のシートに含浸するエポキシ系樹脂としては、主剤がエポキシ系樹脂で、硬化剤がアミン類である二液硬化型エポキシ系樹脂、主剤がエポキシ系樹脂で、硬化剤が酸無水物と第三級アミンである加熱硬化型エポキシ系樹脂等を用いることができる。ただし、硬化物の力学的特性等の各種物性及び切断等の加工適性に優れ、硬化条件が温和である、主剤がエポキシ系樹脂で、硬化剤がアミン類である二液硬化型エポキシ系樹脂が好ましく用いられる。
【００４１】
この二液硬化型エポキシ系樹脂を構成するエポキシ系樹脂は、ビスフェノール系エポキシ樹脂、フェノール系エポキシ樹脂、ポリグリコール系エポキシ樹脂、エステル系エポキシ樹脂等を用いることができるが、硬化物の物性上、ビスフェノール系エポキシ樹脂、特に、ビスフェノールＡ型エポキシ樹脂、ビスフェノールＦ型エポキシ樹脂、及び、ビスフェノールＡ型エポキシ樹脂とビスフェノールＦ型エポキシ樹脂の混合物が好ましい。具体的には、(株)アルテコ製ＣＦボンド主剤、(株)スリーボンド製Ｔｈｒｅｅ  Ｂｏｎｄ  ２０２２及び２０２３等の２０００シリーズ、２０８１、２０８３、２０８６、及び、２０８８等の２０８０シリーズの主剤、三菱ケミカル(株)製各種ｊＥＲ（登録商標）エポキシ樹脂等を単独又は二種以上組み合わせて使用することができる。
【００４２】
一方、アミン類は、第一級、第二級、又は、第三級のアミン又はポリアミンをいずれも用いることができ、これらを二種以上混合して用いることもできる。また、これらのアミン類は、脂肪族系アミンであっても芳香族アミンであっても良い。更に、硬化物の物性、揮発性、エポキシ系樹脂との相溶性、硬化速度、及び、毒性等の改善及び調整のために、これらのアミンに、分子量の大きなグリシジルエーテル、フェニルグリシジルエーテル、及び、エポキシ化合物等を付加した変性アミン又は変性ポリアミン、シアノエチル及びフッ化ホウ素等を付加した変性アミン又は変性ポリアミンを用いることもできる。特に、物性上、変性脂肪族ポリアミンが好ましい。具体的には、(株)アルテコ製ＣＦボンド硬化剤、(株)スリーボンド製Ｔｈｒｅｅ  Ｂｏｎｄ  ２１０２、２１０３、２１０５、２１０６、２１０７、２１６３、及び、２１３１等の２１００シリーズ、三菱ケミカル(株)製ｊＥＲキュア（登録商標）Ｔ、Ｔ０１８４、Ｕ，１１３、及び、Ｗ等の各種ｊＥＲキュア（登録商標）シリーズ等を単独又は二種以上組み合わせて使用することができる。
【００４３】
このようなエポキシ系樹脂は、炭素繊維のシートを含浸すると共に、フレキシブルボード１との接着剤層３を形成するが、炭素繊維のシートにエポキシ系樹脂が含浸され、硬化又は半硬化された炭素繊維シート２とフレキシブルシートの接着剤層３としても使用される。なお、これらの配合比は、エポキシ系樹脂とアミン類との組み合わせにより適宜決定される。
【００４４】
そして、本発明のレーザー加工に供しされる炭素繊維強化複合積層シートＡの両面フレキシブルボードタイプＡ−１は、単一方向に配向、積層した１方向シート、又は、単一配向シートをクロス状に積層した２方向シートであって、目付量２００〜６００ｇ／ｍ２である炭素繊維のシートを、用途に応じて所定の枚数及び所定の方向に重畳させ、一枚のフレキシブルボード１の上に積層し、主剤がエポキシ系樹脂で、硬化剤がアミン類である二液硬化型エポキシ系樹脂を含浸した後、もう一枚のフレキシブルボード１で挟み込み、二液硬化型エポキシ系樹脂が硬化することによって炭素繊維シート２とフレキシブルボード１とを強固に接合一体化させて製造される。予め、エポキシ系樹脂が含浸、硬化又は半硬化した炭素繊維シート２を作製し、それらを所定の枚数及び所定の方向に重畳させ、二液硬化型エポキシ系樹脂を用いて、二枚のフレキシブルボード１で挟着させることも可能であるが、接着性の観点から、上述したように一体接合することが好ましい。
【００４５】
片面フレキシブルボードも、同様に、上記炭素繊維の炭素繊維のシートを重畳させ、フレキシブルボード１の上に積層し、主剤がエポキシ系樹脂で、硬化剤がアミン類である二液硬化型エポキシ系樹脂を含浸した後、二液硬化型エポキシ系樹脂が硬化することによって炭素繊維シート２とフレキシブルボード１とを強固に接合一体化させて製造される。予め、エポキシ系樹脂が含浸、硬化又は半硬化した炭素繊維シート２を作製し、それらを所定の枚数及び所定の方向に重畳させ、二液硬化型エポキシ系樹脂を用いてフレキシブルボード１と接着させることも可能であるが、接着性の観点から、上述したように一体接合することが好ましい。
【００４６】
本発明の炭素繊維強化複合積層シートＡの切断又は穴開け等を行うレーザー加工方法は、装置が安価で、タクトタイムが短く、加工コストの低い炭酸ガスレーザーを用い、レーザービームの焦点をフレキシブルボード１に合わせることを特徴としており、特に、既設コンクリート構造物の補強材料として使用する炭素繊維強化複合積層シートＡに対して有効な方法である。更に、レーザービームの焦点をフレキシブルボード１の最表面に設定することがより好ましい。このような炭酸ガスレーザーの加工方法が有効である原因は、炭素繊維強化複合積層シートＡが、炭素繊維のシートにエポキシ系樹脂を含浸させた複数の炭素繊維シートを所定の方向に重畳させ、その両側から、セメントと有機繊維（パルプ）とを主原料としているフレキシブルボード１で挟み込んで、それぞれを、エポキシ樹脂系接着剤で強固に接合一体化された構成であって、ＣＦＲＰよりも複雑な材料及び構造になっていることと関連しているものと考えられる。すなわち、炭酸ガスレーザーの焦点をフレキシブルボード又はその最表面に設定することによって、炭酸ガスレーザーのＣＦＲＰである炭素繊維シート２に対する熱損傷を防止することができ、炭素繊維を経路として伝わる熱が、加工部周辺への熱損傷の拡大を低減することができたものと考えられる。従って、エポキシ系樹脂の炭化、フレキシブルボード１と炭素繊維シート２との層間剥離離、炭素繊維とエポキシ系樹脂との剥離、及び、それらの領域の拡大が発生することなく、外観的にも物性的にも品質の良い加工が行えるようになった。外観的には、加工断面における織物を構成する炭素繊維のほぐれやバリの発生がなく、曲線の切断や穴開けを精度よく行え、加工時における炭素繊維の飛散が人体に悪影響を及ぼすという労働環境の問題も解決することができた。物性的には、既設コンクリート構造物の補強材料として使用する炭素繊維強化複合積層シートＡに求められる安定した材料信頼性（機械的特性）の加工品を供給することができるようになった。
【００４７】
外観的にも物性的にもより品質の良い切断及び穴開け等の炭酸ガスレーザーによる加工を行うためには、次のように、炭酸ガスレーザーの発振形態及び照射条件を制御することが望ましい。第一に、発振形態としては、ノーマルパルス発振で、パルス幅が５〜１０μｓであることが好ましい。第二に、出力は３００〜５００Ｗであることが好ましい。第三に、繰り返し駆動周波数は、５０，０００〜１００，０００Ｈｚであることが好ましい。第四に、スポット径は、５０〜３００μｍであることが好ましい。第五に、プロッタスピードは、５０〜１００ｃｍ／ｍｉｎであることが好ましい。これらの上限値以上に設定されると、炭酸ガスレーザーの熱損傷が発生し始め、これらの下限値以下に設定されると、切断及び穴開け等の加工スピードが遅くなるという問題が生じる。
【００４８】
このような炭酸ガスの発振形態及び照射条件は、レーザービームの焦点をフレキシブルボード１に合わせることと並んで重要な要素である。従来、炭酸ガスレーザーは、パルス幅がミリ秒以上である場合が一般的で、材料に吸収されたレーザー光が熱に変換され、その熱エネルギーによる溶融加工を行う熱加工であるため、材料に与える熱損傷が大きい上、炭素繊維が熱伝導の経路の役割を果たし、加工部周辺への熱損傷を拡大させる要因となっていた。パルス幅を、マイクロ秒オーダーの炭酸ガスレーザーとすることに加え、上述した出力、繰り返し駆動周波数、スポット径、プロッタスピードとすることによって、超短パルスレーザーを用いたアブレーション加工と類似の効果をもたらし、炭酸ガスレーザーではあるが、タクトタイムが長くなることなく、熱損傷を低減できたものと考えられる。
【００４９】
そして、炭酸ガスレーザー加工装置は、特に限定されるものではなく、ワークエリアが広く、パターン照射可能で、入力されたデータに基づき、ワーキングエリア内のＸ−Ｙ軸方向を自在に移動することによって、切断及び穴開けできるものであればよい。具体的な炭酸ガスレーザー加工装置としては、ｓｍａｒｔＤＩＹｓ社製Ｓｍａｒｔ  Ｌａｓｅｒ  ＣＯ２、Ｕｎｉｖｅｒｓａｌ  Ｌａｓｅｒ  Ｓｙｓｔｅｍｓ社製ＶＬＳシリーズ、ＰＬＳシリーズ、ＩＬＳシリーズ、及び、ＰＬＳ６ＭＷ、Ｔｒｏｔｅｃ社製Ｓｐｅｅｄｙシリーズ、ＳＰシリーズ、及び、ＧＳシリーズ、Ｅｐｉｌｏｇ社製各種Ｅｐｉｌｏｇ  Ｌａｓｅｒ及び各種ＬａｓｅｒＬｉｆｅ、Ｇｒａｖｏｇｒａｐｈ社製ＬＳシリーズ、ＧＣＣ社製ＬａｓｅｒＰｒｏ（登録商標）シリーズ、ＳＥＩ社製ＸＹシリーズ等を挙げることができる。中でも、ワーキングエリアが広く、連続的な製造が可能な、Ｕｎｉｖｅｒｓａｌ  Ｌａｓｅｒ  Ｓｙｓｔｅｍｓ社製ＩＬＳシリーズ及びＰＬＳ６ＭＷ、Ｔｒｏｔｅｃ社製ＧＳシリーズ、Ｅｐｉｌｏｇ社製ＬａｓｅｒＬｉｆｅのＣＢＦシリーズ、ＣＳＨシリーズ、ＬＣＲシリーズ、ＬＣＧシリーズ、ＬＣＩシリーズ、ＣＳＥシリーズ、及び、ＬＥＷシリーズ、Ｇｒａｖｏｇｒａｐｈ社製ＬＳ１０００Ｘｐ、及び、ＳＥＩ社製ＭＥＲＣＵＲＹ６０９シリーズが好ましい。
【発明の効果】
【００５０】
本発明により、炭素繊維強化複合積層シートＡの品質に優れた切断又は穴開け等を、装置が安価で、タクトタイムが短く、加工コストの低い炭酸ガスレーザーを用いて行うことが可能になった。特に、既設コンクリート構造物の補強材料として使用する炭素繊維強化複合積層シートＡに対して有効な方法で、炭酸ガスレーザーのＣＦＲＰである炭素繊維シート２に対する熱損傷を防止することができ、炭素繊維を経路として伝わる熱が、加工部周辺への熱損傷の拡大を低減することができた。従って、エポキシ系樹脂の炭化、フレキシブルボード１と炭素繊維シート２との層間剥離、炭素繊維とエポキシ系樹脂との剥離、及び、それらの領域の拡大が発生することなく、外観的にも物性的にも品質に優れた加工が行える。外観的には、ランニングソーやルーター等の機械加工で認められた加工断面における織物を構成する炭素繊維のほぐれやバリの発生がなく、曲線の切断や穴開けを精度よく行え、加工時における炭素繊維の飛散が人体に悪影響を及ぼすという労働環境の問題も解決することができた。物性的には、従来採用されてきたランニングソーやルーター等の機械加工で切断及び穴開けされた加工品の材料信頼性（機械的特性）となる同等まで大幅に改善することが可能となった。
【図面の簡単な説明】
【００５１】
【図１】本発明で使用する炭素繊維強化複合積層シートの構成を示す断面模式図である。
【図２】本発明の一実施形態である、炭素繊維強化複合積層シートの炭酸ガスレーザーの加工方法を示す断面模式図である。
【図３】炭素繊維強化複合積層シートの引張強度試験に使用する試験片の形状を示す平面図及び断面図である。
【図４】炭素繊維強化複合積層シートの力学的特性（破断強度）を評価するネジ式引張強度試験システムの概要図である。
【図５（ａ）】パルス幅９６０μｓの炭酸ガスレーザーで切断された炭素繊維強化複合積層シートの力学的特性（破断強度）を算出するための試験力（荷重）−変位（歪み）曲線である。
【図５（ｂ）】パルス幅５μｓの炭酸ガスレーザーで切断された炭素繊維強化複合積層シートの力学的特性（破断強度）を算出するための試験力（荷重）−変位（歪み）曲線である。
【図６】バルス幅が、炭酸ガスレーザーで切断された炭素繊維強化複合積層シートの力学的特性（破断強度）に及ぼす影響を示した図である。
【発明を実施するための形態】
【００５２】
以下、本発明を、実施形態を用いてより具体的に説明するが、本発明は、実施形態に限定されるものではなく、本発明の主旨を逸脱しない範囲内で種々変更して実施することが可能であり、特許請求の範囲に記載した技術思想によってのみ限定されるものである。
【００５３】
本発明の炭酸ガスレーザーを用いて加工する炭素繊維強化複合積層シートＡは、次のようにして製造した。
【００５４】
フレキシブルボード１は、普通ポルトランドセメント３５〜４５質量％、けい酸質原料３０〜４０質量％、有機質繊維５〜８質量％、及び、無機質混和材１５〜２０質量％を原料として、これらを用いて抄造、高圧プレス成型した後、高温高圧蒸気養生した（株）ノザワ製フレキシブルボードＮ品（厚さ：約３ｍｍ）を用いた。炭素繊維のシートとしては、目付量２００ｇ／ｍ２の前田工繊（株）製一方向炭素繊維シートＦＦ−ＣＲ１２０−５０−Ｅを用い、二液硬化型エポキシ系樹脂としては、ビスフェノールＡ型エポキシ樹脂とビスフェノールＦ型エポキシ樹脂の混合物を主剤とし、変性脂肪族ポリアミンを硬化剤とする、（株）アルテコ製ＣＦボンドを用いた。
【００５５】
そして、これらの材料を用い、一枚のフレキシブルボード１上に炭素繊維のシートを１枚積層し、炭素繊維のシートに二液硬化型エポキシ系樹脂を含浸した後、もう一枚のフレキシブルボード１を積層して加圧し、二液硬化型エポキシ系樹脂が硬化することによって炭素繊維シート２とフレキシブルボード１とを接合一体化させて両面フレキシブルボードタイプの炭素繊維強化複合積層シートＡ−１を製造した。その結果、ＣＦＲＰ層の厚さは約１ｍｍとなった。
【００５６】
この炭素繊維強化複合積層シートＡ−１は、炭酸ガスレーザー装置として、ＳＥＩ社製ＭＥＲＣＵＲＹ６０９ＮＲＧを用い、図３に示す引張強度試験に使用する試験片の形状に切断した。比較のため、機械加工であるランニングソーを用い、図３に示す引張強度試験に使用する試験片の形状に切断した。
【００５７】
炭酸ガスレーザーの発振形態及び条件は、次のように設定して切断した。発振形態は、ノーマルパルス発振で、最大出力、放出率（Ｐ％）、出力、繰り返し駆動周波数（Ｆ）、スポット径、及び、プロッタスピードは、それぞれ、４６７Ｗ、８０％、３７４Ｗ、５００〜１００，０００Ｈｚ、１５５μｍ、及び、６０ｃｍ／ｍｉｎとし、繰り返し駆動周波数（Ｆ）によりパルス幅（ＰＷ）を変化させた各条件に設定し、図２に示すように、焦点をフレキシブルボードの最表面５の位置に合わせて切断した。なお、ここで変化させたパルス幅（ＰＷ）は、本実施例で使用した炭酸ガスレーザーの発振装置の特性に基づく関係式、ＰＷ＝０．６×Ｐ／（１００×Ｆ）により求められた。また、比較のために行ったランニングソーの切断は、炭酸ガスレーザーの切断速度に相当するプロッタ速度で行った。切断された各試験片の物性は、引張強度試験機を用い、引張速度１０ｍｍ／ｍｉｎで行った。
【００５８】
ここで、切断された試験片の物性測定法として引張強度試験を採用したのは、これが、材料の強度を測定する最も基本的で信頼性のある試験方法として広く認知されているためである。この試験は，変位（歪み）として伸びを試験片に与えたときの荷重を、連続的に変化する伸びに対して測定できるものである。図４に示した引張強度試験システムの概要図は、特に、ネジ式又はインストロン型引張試験システムという。クロスヘッド６上部に荷重を検出するロードセル７が備えられ、これに上部試験片固定チャック８−１を連結し、引張強度試験片Ｃの上部を掴む。一方、引張強度試験片Ｃの下部は、下部試験片固定チャック８−２で掴む。クロスヘッド６は、サーボモーター９で、両側の（図４では、右側のネジ棹を省略）ネジ棹を回転させることによって上下し、引張強度試験片Ｃは一定の速度で引き伸ばされ、引張強度試験片Ｃに与えられる荷重がロードセルによって電気信号に変換され増幅される。伸びは、クロスヘッド６の移動量に相当するネジ棹の回転量が電気信号に変換され増幅される。そして、これらの電気信号は、ＸＹ記録計１３を用い、荷重信号をＹ軸に、伸びの信号をＸ軸に入力することによって、連続的に荷重−伸び曲線、すなわち、図５（ａ）及び（ｂ）に示したような試験力（荷重）−変位（歪み）曲線として記録することができ、この試験力（荷重）−変位（歪み）曲線から材料の引張に対する力学的特性が評価される。ここでは、図３に示したように、上部試験片固定チャック８−１及び下部試験片固定チャック８−２の先端が引張強度試験片Ｃの（１）及び（３）の位置となるように掴み、（２）の位置で破断したものについて、破断荷重実測値と引張強度試験片Ｃの断面積から単位断面積当たりの破断荷重を求め、力学的特性である破断強度として評価している。
【００５９】
引張試験の結果として得られる試験片の試験力（荷重）−変位（歪み）曲線の代表例として、図５（ａ）には、９６０μｓのパルス幅の炭酸ガスレーザーで切断した試験片の試験力（荷重）−変位（歪み）曲線を、図５（ｂ）には、５μｓのパルス幅の炭酸ガスレーザーで切断した試験片の試験力（荷重）−変位（歪み）曲線を示した。そして、このような曲線の解析結果は、ランニングソーで切断した試験片から得られた曲線の解析結果も含めて表１にまとめた。なお、表１の解析結果は、図５から分かるように、引張強度試験は１０個の試験片を用いて行い、図３の（２）の領域で破断した７つの試験結果から、破断荷重実測値の最大値と最小値を削除し、単位断面積当たりの破断荷重を力学的特性である破断強度として評価したものである。
【表１】
2019000904.tif 000003
【００６０】
従来から使用されており、ランニングソーで切断された炭素繊維強化複合積層シートは十分に信頼性があると認知されているので、炭酸ガスレーザーで切断した炭素繊維強化複合積層シートをランニングソーで切断した炭素繊維強化複合積層シートとの物性を比較することによって、本発明の炭酸ガスレーザーの加工方法が、従来の問題点であった熱損傷を解決する手段として有効な方法であるか否かを判断することができる。
【００６１】
ランニングソーで切断された引張強度試験片Ｃの破断強度の標準偏差σは２３．２Ｎ／ｍｍ２、３σは６８．２Ｎ／ｍｍ２であり、引張強度試験片Ｃの破断強度の９９．７％、すなわち、９９．７％破断強度が４２５Ｎ／ｍｍ２以上の力学的特性を有している。従って、炭酸ガスレーザーで切断された引張強度試験片Ｃの破断強度の標準偏差σがこれ以下であり、９９．７％破断強度がこれ以上に入れば、炭酸ガスレーザーの熱損傷の問題を解決することができたものとみなすことができる。
【００６２】
表１から明らかなように、パルス幅が５μｓ及び１０μｓにおける破断強度の標準偏差σ及び３σは、それぞれ、１７．９Ｎ／ｍｍ２及び２２．４Ｎ／ｍｍ２であり、ランニングソーで切断した場合の破断強度よりも安定した破断強度を示した。そして、これらの引張強度試験片Ｃの９９．７％破断強度も、それぞれ、４７４Ｎ／ｍｍ２以上、及び、４７１Ｎ／ｍｍ２以上を示した。これは、ランニングソーの結果と比較すると、本発明のレーザー加工が、炭素繊維強化複合積層シートＡ−１に対する物性的損傷を与えることなく切断できたことを示している。すなわち、炭酸ガスレーザーを用いたレーザー加工の熱損傷を、炭酸ガスレーザービームの焦点の位置をフレキシブルボードの最表面にすると共に、炭酸ガスレーザーの発振形態及び照射条件、特に、パルス幅を５〜１０μｓの範囲に制御することによって達成することができたものと考えられる。
【００６３】
更に、表１の切断された断面積の結果から明らかなように、引張強度試験片Ｃの厚さは一定であるので、ランニングソーで加工された引張強度試験片Ｃの幅よりも、炭酸ガスレーザーで加工された引張強度試験片Ｃの幅の方が均一で、精度よく切断できることが分かる。また、切断面の目視観察から、ランニングソーの場合、織物を構成する炭素繊維のほぐれやバリが発生し、加工時における炭素繊維の飛散があるのに対し、炭酸ガスレーザーでは、このような現象は認められなかった。
【産業上の利用可能性】
【００６４】
本発明の炭素繊維強化複合積層シートの炭酸ガスレーザーの加工方法は、ＣＦＲＰ等の炭素繊維シートとフレキシブルボード以外の有機質又は無機質のシートとの複合積層シートの切断及び穴開け等の加工方法にも適用することができ、炭酸ガスレーザーによる熱損傷が少ない加工品を提供できる。また、従来炭酸ガスレーザーを用いて加工されてきた種々の複合材料にも適用し、熱損傷の削減を図ることが可能である。その結果、本発明の炭酸ガスレーザーの加工方法により製造された炭素繊維強化複合積層シートは、力学的特性が均一な信頼性の高いものであり、既設コンクリート構造物の補強だけでなく、様々な構造部として利用することができる。
【符号の説明】
【００６５】
Ａ  炭素繊維強化複合積層シート
Ａ−１  両面フレキシブルボードタイプ
Ａ−２  片面フレキシブルボードタイプ
１  フレキシブルボード
２  樹脂を含浸した炭素繊維シート
３  接着剤層
４  炭酸ガスレーザー
５  炭酸ガスレーザーの焦点の位置
Ｂ  引張強度試験システム
６  クロスヘッド
７  ロードセル
８−１  上部試験片固定チャック
８−２  下部試験片固定チャック
９  サーボモーター
１０  ネジ棹
１１  増幅器１
１２  増幅器２
１３  ＸＹ記録計
Ｃ  引張強度試験片
【図１】
2019000904.tif 000004
【図２】
2019000904.tif 000005
【図３】
2019000904.tif 000006
【図４】
2019000904.tif 000007
【図５（ａ）】
2019000904.tif 000008
【図５（ｂ）】
2019000904.tif 000009
【図６】
2019000904.tif 000010
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
エポキシ系樹脂で含浸された炭素繊維シートを、セメントと有機繊維とを主原料とするフレキシブルボード二枚で挟着して一体成形された炭素繊維強化複合積層シート、又は、前記炭素繊維シートを前記フレキシブルボード一枚と接着して一体成形された炭素繊維強化複合積層シートの炭酸ガスレーザーを用いた加工において、前記炭酸ガスレーザーとしてノーマルパルス発振の炭酸ガスレーザーを用い、前記炭酸ガスレーザーの焦点を前記フレキシブルボードの最表面に固定し、前記炭酸ガスレーザーのパルス幅を５〜１０μｓの範囲で照射して切断又は穴開けすることを特徴とする炭素繊維強化複合積層シートのレーザー加工方法。
【請求項２】
前記炭酸ガスレーザーの出力が３００〜５００Ｗであることを特徴とする請求項１に記載のレーザー加工方法。
【請求項３】
前記炭酸ガスレーザーの繰り返し駆動周波数が５０，０００〜１００，０００Ｈｚであることを特徴とする請求項１又は２に記載のレーザー加工方法。
【請求項４】
前記炭酸ガスレーザーのスポット径が５０〜３００μｍであることを特徴とする請求項１〜３のいずれか一項に記載のレーザー加工方法。
【請求項５】
前記炭酸ガスレーザーのプロッタスピードが、５０〜１００ｃｍ／ｍｉｎであることを特徴とする請求項１〜４のいずれか一項に記載のレーザー加工方法。
【請求項６】
請求項１〜５に記載のレーザー加工方法で切断又は穴開けされた炭素繊維強化複合積層シートであって、引張強度試験における引張速度１０ｍｍ／ｍｉｎで測定した破断強度をＫ、前記破断強度の標準偏差をσとしたとき、Ｋ−３σ≧４２５Ｎ／ｍｍ２であることを特徴とする炭素繊維強化複合積層シート。